(57)【要約】  本発明は、第１組成物と第２組成物とを備える２液混合型接着剤であって、上記第１組成物が、オルガノボラン及びイソシアネート基に付加反応する第１基を有する第１化合物に由来する錯体と、複数個のヒドロキシ基を有する第２化合物とを含有し、上記第２組成物が、複数個のイソシアネート基を有する第３化合物と、重合性基を有する第４化合物と、脱水剤とを含有することを特徴とする２液混合型接着剤である。上記第２組成物中の第４化合物の質量をＸとし、上記第１組成物中の第２化合物及び上記第２組成物中の第３化合物の合計質量をＹとしたとき、Ｘ／（Ｘ＋Ｙ）の値が０．４以上０．８５以下であることが好ましい。【特許請求の範囲】
【請求項１】
第１組成物と第２組成物とを備える２液混合型接着剤であって、
上記第１組成物が、オルガノボラン及びイソシアネート基に付加反応する第１基を有する第１化合物に由来する錯体と、複数個のヒドロキシ基を有する第２化合物とを含有し、
上記第２組成物が、複数個のイソシアネート基を有する第３化合物と、重合性基を有する第４化合物と、脱水剤とを含有することを特徴とする２液混合型接着剤。
【請求項２】
上記第２組成物中の第４化合物の質量をＸとし、上記第１組成物中の第２化合物及び上記第２組成物中の第３化合物の合計質量をＹとしたとき、Ｘ／（Ｘ＋Ｙ）の値が０．４以上０．８５以下である請求項１に記載の２液混合型接着剤。
【請求項３】
上記第２化合物が、ポリエーテルポリオール、ポリエステルポリオール及びポリブタジエンポリオールからなる群より選ばれる少なくとも１種である請求項１又は請求項２に記載の２液混合型接着剤。
【請求項４】
上記第３化合物が、芳香族系若しくは脂肪族系ポリイソシアネート、及びこれらのポリイソシアネートとポリオールとの反応生成物である複数個のイソシアネート基を末端に有するプレポリマーからなる群より選ばれる少なくとも１種である請求項１、請求項２又は請求項３に記載の２液混合型接着剤。
【請求項５】
上記第４化合物の重合性基が、（メタ）アクリロイル基である請求項１から請求項４のいずれか１項に記載の２液混合型接着剤。
【請求項６】
上記脱水剤が、ゼオライトである請求項１から請求項５のいずれか１項に記載の２液混合型接着剤。
【請求項７】
上記第１組成物が、重合性基を有する化合物を実質的に含有しない請求項１から請求項６のいずれか１項に記載の２液混合型接着剤。
【請求項８】
上記第１化合物の上記第１基がアミノ基である請求項１から請求項７のいずれか１項に記載の２液混合型接着剤。
【請求項９】
上記第１組成物が、ウレタン化触媒をさらに含有する請求項１から請求項８のいずれか１項に記載の２液混合型接着剤。
【請求項１０】
上記第２組成物が、重合禁止剤をさらに含有する請求項１から請求項９のいずれか１項に記載の２液混合型接着剤。
【請求項１１】
上記重合禁止剤が、フェノール系重合禁止剤及びフェノチアジン系重合禁止剤からなる群より選ばれる少なくとも１種である請求項１０に記載の２液混合型接着剤。
【発明の詳細な説明】
【技術分野】
【０００１】
本発明は、２液混合型接着剤に関する。
【背景技術】
【０００２】
昨今の環境問題に対処すべく、自動車等の軽量化が要求されており、そのため樹脂材料を用いることが進められている。この樹脂材料は、樹脂材料どうしの接合、又は金属等の異種材料との接合に、接着剤を用いることが必要となる。しかし、樹脂材料のうち、リサイクル及びコストの面で優れるポリプロピレン等は、接着剤による接着が難しい材料である。【０００３】
このような難接着材料を接着できるものとして、近年、オルガノボラン錯体を用いた接着剤が検討されている（特表平１１−５１２１２３号公報及び国際公開第２０１２／１６０４５２号公報参照）。この接着剤は、一方の組成物にオルガノボラン及びイソシアネート基に付加反応する基を有する化合物に由来する錯体を含有させ、他方の組成物に、イソシアネート基及び重合性基を有する化合物を含有させるものである。この接着剤によれば、接着の際に２つの組成物を混合することにより、イソシアネート基に付加反応する基を有する化合物と、イソシアネート基及び重合性基を有する化合物とが反応することにより、ラジカル重合開始能を有するオルガノボランが遊離し、接着剤成分を硬化させ接着させることができる。この場合、遊離したオルガノボランと酸素分子とから生じるラジカルが、ポリプロピレン等の難接着性材料の表面を改質することができるので、プラズマ処理等を行わなくても、優れた接着性を示すとされている。
【先行技術文献】
【特許文献】
【０００４】
【特許文献１】特表平１１−５１２１２３号公報
【特許文献２】国際公開第２０１２／１６０４５２号
【発明の概要】
【発明が解決しようとする課題】
【０００５】
このような接着剤には、柔軟な基材に対して接着する場合や、特に熱膨張係数が異なる等、異種材料を接着する場合には、形成される接着層が柔軟性に優れることが求められる。しかし、接着層の柔軟性を高めようとすると、接着層の強度が低くなるためか、通常、接着強度は低下する傾向にある。また、上記従来の接着剤は、保存安定性が未だ不十分であるという不都合がある。【０００６】
本発明は以上のような事情に基づいてなされたものであり、その目的は、接着強度を維持しつつ柔軟性に優れる接着層を形成することができ、かつ保存安定性に優れる２液混合型接着剤を提供することにある。
【課題を解決するための手段】
【０００７】
上記課題を解決するためになされた発明は、第１組成物（以下、「組成物（Ｉ）」ともいう）と第２組成物（以下、「組成物（ＩＩ）」ともいう）とを備える２液混合型接着剤であって、上記組成物（Ｉ）が、オルガノボラン及びイソシアネート基に付加反応する第１基（以下、「基（Ｘ）」ともいう）を有する第１化合物（以下、「化合物（ａ）」ともいう）に由来する錯体（以下、「［Ａ］錯体」ともいう）と、複数個のヒドロキシ基を有する第２化合物（以下、「［Ｂ］化合物」ともいう）とを含有し、上記組成物（ＩＩ）が、複数個のイソシアネート基を有する第３化合物（以下、「［Ｃ］化合物」ともいう）と、重合性基を有する第４化合物（以下、「［Ｄ］化合物」ともいう）と、脱水剤（以下、「［Ｅ］脱水剤」ともいう）とを含有することを特徴とする。
【発明の効果】
【０００８】
本発明の２液混合型接着剤は、接着強度を維持しつつ柔軟性に優れる接着層を形成することができ、かつ保存安定性に優れる。従って、当該２液混合型接着剤は、自動車外板等の難接着材料を含む種々材料の接着に好適に用いることができる。
【発明を実施するための形態】
【０００９】
＜２液混合型接着剤＞
当該２液混合型接着剤は、組成物（Ｉ）と組成物（ＩＩ）とを備える。当該２液混合型接着剤は、組成物（Ｉ）と組成物（ＩＩ）とを混合することで、組成物（ＩＩ）中の複数個のイソシアネート基を有する［Ｃ］化合物が、組成物（Ｉ）中の［Ａ］錯体を構成するイソシアネート基に付加反応する基（Ｘ）を有する化合物（ａ）と反応（脱保護反応）し、その結果、オルガノボランと、化合物（ａ）及び［Ｃ］化合物の反応生成物（以下、「脱保護反応生成物（ｐ）」ともいう）とが生じる。生成したオルガノボランを重合開始剤として組成物（ＩＩ）中の重合性基を有する［Ｄ］化合物が重合し、加えて、例えばオルガノボランから形成されたラジカルにより被着材との結合等が形成されて接着が進行する。
【００１０】
当該２液混合型接着剤は、［Ａ］錯体及び［Ｂ］化合物を含有する組成物（Ｉ）と、［Ｃ］化合物、［Ｄ］化合物及び［Ｅ］脱水剤を含有する組成物（ＩＩ）とを備えることで、接着強度を維持しつつ柔軟性に優れる接着層を形成することができ、かつ保存安定性に優れる。当該２液混合型接着剤が上記構成を備えることで上記効果を奏する理由については必ずしも明確ではないが、例えば以下のように推察することができる。すなわち、従来の２液混合型接着剤において、［Ｃ］化合物等が有するイソシアネート基は、空気中等から来る水分と反応し易く、経時的に消失すると考えられる。その結果、［Ｃ］化合物のイソシアネート基と、［Ａ］錯体を構成するイソシアネート基に付加反応する基（Ｘ）を有する化合物（ａ）とが反応することによるオルガノボランの生成速度が経時的に低下するため、保存安定性が低くなっていると考えられる。本発明では、この［Ｃ］化合物のイソシアネート基の消失を、組成物（ＩＩ）中に［Ｅ］脱水剤を共存させることによって抑制することにより、保存安定性を向上させることができると考えられる。また、［Ａ］錯体から生じるオルガノボランの重合開始能により、重合性基を有する［Ｄ］化合物が重合してポリマーが生成し、複数個のヒドロキシ基を有する［Ｂ］化合物と複数個のイソシアネート基を有する［Ｃ］化合物とがウレタン化反応してポリウレタンが生成する。このポリマーの生成とポリウレタンの生成とが同時に起こるため、このポリマーとポリウレタンとは、相互侵入高分子網目（Ｉｎｔｅｒｐｅｎｅｔｒａｔｅｄ  Ｎｅｔｗｏｒｋ（ＩＰＮ））構造又はセミ相互侵入高分子網目構造を形成すると考えられる。その結果、接着強度を維持しつつ、接着層は柔軟性に優れるものとすることができると考えられる。「相互侵入高分子網目構造」とは、２つ以上の網目が絡み付いている構造で、化学結合を切ることなしに絡み合った網目を分けることができない網目構造をいう。「セミ相互侵入高分子網目構造」とは、網目構造と線状又は枝分れポリマーとからなる構造であって、線状又は枝分れポリマーが網目を貫通しており、原理的には化学結合を切らずに二つの網目を分けることができる網目構造をいう。
【００１１】
当該２液混合型接着剤は、組成物（Ｉ）及び組成物（ＩＩ）以外に［Ａ］錯体又は［Ｃ］化合物を含有しない他の組成物をさらに備え、３液以上の混合型接着剤としてもよい。
【００１２】
以下、組成物（Ｉ）及び組成物（ＩＩ）について説明する。
【００１３】
＜組成物（Ｉ）＞
組成物（Ｉ）は、［Ａ］錯体と［Ｂ］化合物とを含有する。また、組成物（Ｉ）は、ウレタン化触媒（以下、「［Ｘ］ウレタン化触媒」ともいう）を含有することが好ましく、本発明の効果を損なわない範囲において、［Ａ］成分、［Ｂ］成分及び［Ｘ］成分以外のその他の成分を含有していてもよい。組成物（Ｉ）は、組成物（ＩＩ）の項で後述する［Ｄ］化合物を含有していてもよいが、［Ｄ］化合物の重合性基は［Ａ］錯体を構成する化合物（ａ）と反応することがあり、当該２液混合型接着剤の保存安定性が低下する場合があるので、組成物（Ｉ）は［Ｄ］化合物を実質的に含有しないことが好ましい。また、組成物（Ｉ）は、組成物（ＩＩ）の項で後述する［Ｅ］脱水剤を含有していてもよい。以下、各成分について説明する。
【００１４】
［［Ａ］錯体］
［Ａ］錯体は、オルガノボラン及び化合物（ａ）に由来する錯体である。化合物（ａ）は、イソシアネート基に付加反応する基（Ｘ）を有する。［Ａ］錯体は、通常オルガノボランと、このオルガノボランに化合物（ａ）の基（Ｘ）が配位結合等して形成され、化合物（ａ）は、オルガノボランの重合開始能を抑制している。オルガノボランは、１又は複数個の化合物（ａ）と相互作用することにより［Ａ］錯体を形成することができる。
【００１５】
（オルガノボラン）
オルガノボランは、ボランの水素原子を有機基で置換した化合物である。「有機基」とは、少なくとも１個の炭素原子を含む基をいう。オルガノボランとしては、例えば下記式（１）で表される化合物等が挙げられる。
【００１６】
【化１】
2020110911.tif 000002
【００１７】
上記式（１）中、Ｒ１、Ｒ２及びＲ３は、それぞれ独立して、炭素数１〜２０の１価の有機基である。
【００１８】
Ｒ１、Ｒ２及びＲ３で表される炭素数１〜２０の１価の有機基としては、例えば炭素数１〜２０の１価の炭化水素基、この炭化水素基の炭素−炭素間に２価のヘテロ原子含有基を有する基（α）、上記炭化水素基及び基（α）が有する水素原子の一部又は全部を１価のヘテロ原子含有基で置換した基等が挙げられる。
【００１９】
炭素数１〜２０の１価の炭化水素基としては、例えば炭素数１〜２０の１価の鎖状炭化水素基、炭素数３〜２０の１価の脂環式炭化水素基、炭素数６〜２０の１価の芳香族炭化水素基等が挙げられる。
【００２０】
炭素数１〜２０の１価の鎖状炭化水素基としては、例えば
メチル基、エチル基、プロピル基、ブチル基等のアルキル基；
エテニル基、プロペニル基、ブテニル基等のアルケニル基；
エチニル基、プロピニル基、ブチニル基等のアルキニル基などが挙げられる。
【００２１】
炭素数３〜２０の１価の脂環式炭化水素基としては、例えば
シクロプロピル基、シクロブチル基、シクロペンチル基、シクロヘキシル基、ノルボルニル基、アダマンチル基、トリシクロデシル基等の脂環式飽和炭化水素基；
シクロペンテニル基、シクロヘキセニル基、ノルボルネニル基、トリシクロデセニル基等の脂環式不飽和炭化水素基などが挙げられる。
【００２２】
炭素数６〜２０の１価の芳香族炭化水素基としては、例えば
フェニル基、トリル基、キシリル基、ナフチル基、アントリル基等のアリール基；
ベンジル基、フェネチル基、ナフチルメチル基等のアラルキル基などが挙げられる。
【００２３】
１価及び２価のヘテロ原子含有基が有するヘテロ原子としては、例えば酸素原子、窒素原子、硫黄原子、リン原子、ケイ素原子等が挙げられる。
【００２４】
２価のヘテロ原子含有基としては、例えば−Ｏ−、−ＣＯ−、−ＮＲ’−、−Ｓ−、−ＣＳ−、−ＳＯ−、−ＳＯ２−、−ＰＯＲ’２−、−ＳｉＲ’２−、これらを組み合わせた基等が挙げられる。Ｒ’は、炭素数１〜１０の１価の炭化水素基である。
【００２５】
１価のヘテロ原子含有基としては、例えば−ＯＨ、−ＣＯＯＨ、−ＮＨ２、−ＣＮ、−ＮＯ２、−ＳＨ等が挙げられる。
【００２６】
オルガノボランとしては、高い重合開始能、安定性及び入手容易性の観点から、上記式（１）のＲ１〜Ｒ３が炭化水素基である化合物が好ましく、トリアルキルボランがより好ましく、トリメチルボラン、トリエチルボラン、トリプロピルボラン又はトリブチルボランがさらに好ましく、トリエチルボランが特に好ましい。
【００２７】
（化合物（ａ））
化合物（ａ）は、基（Ｘ）を有する化合物である。基（Ｘ）は、イソシアネート基に付加反応する基である。化合物（ａ）は、組成物（Ｉ）と組成物（ＩＩ）とを混合した時点で、組成物（ＩＩ）が含有する［Ｃ］化合物が有するイソシアネート基と反応する。
【００２８】
基（Ｘ）としては、例えばヘテロ原子に結合する活性水素を有する基（以下、「基（Ｘ１）」ともいう）等が挙げられる。このようなヘテロ原子としては、例えば窒素原子、酸素原子、硫黄原子、リン原子等が挙げられる。
【００２９】
基（Ｘ１）としては、例えば
窒素原子に結合する活性水素を有する基として、アミノ基（−ＮＨ２）、一置換アミノ基（−ＮＨ２の水素原子の１つを炭化水素基で置換したもの）等が、
酸素原子に結合する活性水素を有する基として、例えばヒドロキシ基等が、
硫黄原子に結合する活性水素を有する基として、例えばスルファニル基等が、
リン原子に結合する活性水素を有する基として、例えばホスフィノ基（−ＰＨ２）、一置換ホスフィノ基（−ＰＨ２の水素原子の１つを炭化水素基で置換したもの）等が挙げられる。
【００３０】
アミノ基を有する化合物として、例えば
メチルアミン、エチルアミン、プロピルアミン、ブチルアミン、アニリン、エタノールアミン、シクロペンチルアミン、シクロヘキシルアミン等のモノアミン；
１，２−ジアミノエタン、１，２−ジアミノプロパン、１，３−ジアミノプロパン、１，４−ジアミノブタン、１，５−ジアミノペンタン、１，６−ジアミノヘキサン、１，７−ジアミノヘプタン、１，８−ジアミノオクタン、１，９−ジアミノノナン、１，１０−ジアミノデカン、１，１２−ジアミノドデカン、４，４’−ジアミノジフェニルメタン、４，４’−ジアミノジフェニルエーテル、４，４’−ジアミノベンゾフェノン、２，２−ビス（４−アミノフェニル）プロパン、２−（３−アミノフェニル）−２−（４−アミノフェニル）プロパン、１，４−ビス［１−（４−アミノフェニル）−１−メチルエチル］ベンゼン、１，３−ビス［１−（４−アミノフェニル）−１−メチルエチル］ベンゼン、４，７，１０−トリオキサトリデカン−１，１３−ジアミン、４，９−ジオキサドデカン−１，１２−ジアミン、３，６，９−トリオキサウンデカン−１，１１−ジアミン等のジアミン；
１，２，３−トリアミノプロパン、１，２，４−トリアミノブタン、１，３，５−トリアミノシクロヘキサン、１，３，５−トリアミノベンゼン等のトリアミンなどが挙げられる。
【００３１】
一置換アミノ基を有する化合物としては、例えばジメチルアミン、ジエチルアミン、ジプロピルアミン、ジブチルアミン、ジシクロペンチルアミン、ジシクロヘキシルアミン、Ｎ，Ｎ’−ジメチル−１，３−ジアミノプロパン、Ｎ，Ｎ，Ｎ’，Ｎ’−テトラメチル−１，３−ジアミノプロパン、ジエタノールアミン等が挙げられる。
【００３２】
ヒドロキシ基を有する化合物としては、例えば
メタノール、エタノール等のモノアルコール；
エチレングリコール、１，４−ブタンジオール、１，２−シクロヘキサンジオール等のジオール；
グリセリン、トリメチロールプロパン等のトリオールなどが挙げられる。
【００３３】
スルファニル基を有する化合物としては、例えばメルカプタン、エタンチオール等のモノチオール；
エタンジチオール、ブタンジチオール等のジチオールなどが挙げられる。
【００３４】
ホスフィノ基を有する化合物としては、例えばエチルホスフィン、ブチルホスフィン等のモノホスフィン；
ジホスフィノエタン、ジホスフィノブタン等のジホスフィンなどが挙げられる。
【００３５】
一置換ホスフィノ基を有する化合物としては、例えばジエチルホスフィン、ジブチルホスフィン等が挙げられる。
【００３６】
化合物（ａ）が有する基（Ｘ）の数としては、１個でもよく、２個以上でもよいが、２個以上が好ましく、２〜４個がより好ましく、２個又は３個がさらに好ましく、２個が特に好ましい。基（Ｘ）の数を上記範囲とすることで、化合物（ａ）と［Ｃ］化合物とからポリ尿素構造が形成されるので、接着層の柔軟性をより向上させることができる。
【００３７】
基（Ｘ）としては、脱保護反応をより容易にし、接着強度をより向上させる観点から、アミノ基、一置換アミノ基、スルファニル基、ホスフィノ基又は一置換ホスフィノ基が好ましく、アミノ基又は一置換アミノ基がより好ましく、アミノ基がさらに好ましい。
【００３８】
化合物（ａ）としては、［Ｃ］化合物との脱保護反応をより容易にし、接着強度をより向上させる観点から、アミノ基を含む化合物が好ましく、ジアミン又はトリアミンがより好ましく、ジアミンがさらに好ましく、炭素数２〜４のジアミノアルカンがさらに特に好ましく、１，３−ジアミノプロパンが最も好ましい。
【００３９】
［Ａ］錯体におけるオルガノボランの数に対する化合物（ａ）の数の比の下限としては、０．５が好ましく、０．７がより好ましく、０．９がさらに好ましい。上記比の上限としては、２が好ましく、１．５がより好ましく、１．１がさらに好ましい。上記比を上記範囲とすることで、［Ａ］錯体の安定性をより向上させることができ、その結果、当該２液混合型接着剤の保存安定性をより向上させることができる。
【００４０】
組成物（Ｉ）における［Ａ］錯体の含有量の下限としては、接着強度をより向上させる観点から、０．１質量％が好ましく、１質量％がより好ましく、１．５質量％がさらに好ましく、２質量％が特に好ましい。上記含有量の上限としては、当該２液混合型接着剤の取扱容易性の観点から、５０質量％が好ましく、３０質量％がより好ましく、１５質量％がさらに好ましく、１０質量％が特に好ましい。［Ａ］錯体は、１種又は２種以上を用いてもよい。
【００４１】
［［Ｂ］化合物］
［Ｂ］化合物は、複数個のヒドロキシ基を有する化合物である（但し、後述する［Ｃ］化合物に該当するものを除く）。［Ｂ］化合物は、組成物（Ｉ）と組成物（ＩＩ）との混合により、組成物（ＩＩ）中の複数個のイソシアネート基を有する［Ｃ］化合物とウレタン化反応してポリウレタンを生成し、柔軟性に優れる接着層を形成することができる。
【００４２】
［Ｂ］化合物は、重合性基を有さないことが好ましい。［Ｂ］化合物が重合性基を有さないことで、［Ａ］錯体における化合物（ａ）と反応することが抑制され、その結果、組成物（Ｉ）における保存安定性をより向上させることができる。［Ｂ］化合物は、ヒドロキシ基以外に、イソシアネート基以外の極性官能基を有していてもよい。
【００４３】
［Ｂ］化合物は、低分子化合物、オリゴマー及びポリマーのいずれであってもよい。
【００４４】
［Ｂ］化合物が有するヒドロキシ基の数としては、２〜２０が好ましく、２〜１０がより好ましく、２〜６がさらに好ましく、２〜４が特に好ましく、２又は３がさらに特に好ましい。［Ｂ］化合物のヒドロキシ基の数を上記範囲とすることで、形成される接着層の強度をより向上させることができ、その結果、接着強度をより向上させることができる。
【００４５】
［Ｂ］化合物としては、例えば多価アルコール、ポリオール化合物等が挙げられる。
【００４６】
多価アルコールとしては、例えば
エチレングリコール、プロピレングリコール、２−ブチル−２−エチル−１，３−プロパンジオール等のアルカンジオール；
１，２，４−ブタントリオール、トリメチロールプロパン等のアルカントリオール；
ペンタエリスリトール等のアルカンテトラオールなどが挙げられる。
【００４７】
ポリオール化合物としては、例えばポリエーテルポリオール、ポリエステルポリオール、ポリブタジエンポリオール、ポリカーボネートポリオール等が挙げられる。
【００４８】
ポリエーテルポリオールとしては、例えばポリアルキレングリコール、ポリアルキレングリコール含有ポリオール、ビスフェノール含有ポリオール等が挙げられる。
【００４９】
ポリアルキレングリコールとしては、例えばポリエチレングリコール、ポリプロピレングリコール、ポリテトラメチレングリコール等が挙げられる。
【００５０】
ポリアルキレングリコール含有ポリオールとしては、例えば下記式（Ｂ−１）で表されるポリプロピレングリコールの両末端エチレングリコール付加物、ポリテトラメチレングリコールの両末端エチレングリコール付加物等が挙げられる。
【００５１】
【化２】
2020110911.tif 000003
【００５２】
上記式（Ｂ−１）中、ａ、ｂ及びｃは、それぞれ独立して、１〜２００の整数である。
【００５３】
ビスフェノール含有ポリオールとしては、例えば下記式（Ｂ−２）で表されるビスフェノールＡのプロピレングリコール付加物、ビスフェノールＡのエチレングリコール付加物等が挙げられる。
【００５４】
【化３】
2020110911.tif 000004
【００５５】
上記式（Ｂ−２）中、ｐ及びｑは、それぞれ独立して、１〜２００の整数である。
【００５６】
ポリエステルポリオールとしては、例えば縮合型ポリエステルポリオール、ポリラクトンポリオール等が挙げられる。
【００５７】
縮合型ポリエステルポリオールとしては、例えば多価カルボン酸、そのエステル又はその無水物と、多価アルコール化合物とから形成されるポリエステルポリオール等が挙げられる。
【００５８】
多価カルボン酸としては、例えば
コハク酸、アジピン酸、アゼライン酸、セバシン酸、マレイン酸、フマル酸、シクロヘキサン−１，４−ジカルボン酸等の脂肪族多価カルボン酸；
テレフタル酸、イソフタル酸、フタル酸、トリメリット酸、ピロメリット酸等の芳香族多価カルボン酸などが挙げられる。
【００５９】
多価アルコール化合物としては、例えば
エチレングリコール、プロピレングリコール、ジエチレングリコール、ブチレングリコール、ネオペンチルグリコール、１，６−ヘキサンジオール、３−メチル−１，５−ペンタンジオール、３，３’−ジメチロールヘプタン、ポリオキシエチレングリコール、ポリオキシプロピレングリコール、ポリテトラメチレンエーテルグリコール、ビスフェノールＡのエチレンオキサイド又はプロピレンオキサイド付加物、グリセリン等が挙げられる。
【００６０】
ポリラクトンポリオールとしては、例えばポリカプロラクトンジオール、ポリカプロラクトントリオール、ポリバレロラクトンジオール等が挙げられる。
【００６１】
ポリブタジエンポリオールとしては、例えばポリ（１，４−ブタジエン）グリコール又はその水素添加物、ポリ（１，２−ブタジエン）グリコール又はその水素添加物、ポリ（１，２−／１，４−ブタジエン）グリコール又はその水素添加等が挙げられる。
【００６２】
ポリカーボネートポリオールとしては、例えばポリテトラメチレンカーボネートジオール、ポリペンタメチレンカーボネートジオール、ポリヘキサメチレンカーボネートジオール、ポリヘキサメチレンカーボネートトリオール等が挙げられる。
【００６３】
［Ｂ］化合物の市販品としては、例えば「エクセノール８２３」（以上、ＡＧＣ社）、「ＷＡＮＯＬ  Ｒ２３０３」（以上、ＷＡＮＨＵＡ社）、「ニューポールＰＰ−１０００」（以上、三洋化成工業社）等が挙げられる。
【００６４】
［Ｂ］化合物としては、ポリオール化合物が好ましく、ポリエーテルポリオール、ポリエステルポリオール又はポリブタジエンポリオールがより好ましく、ポリエーテルポリオールがさらに好ましい。
【００６５】
［Ｂ］化合物の分子量の下限としては、接着層の柔軟性をより向上させる観点から、１００が好ましく、３００がより好ましく、５００がさらに好ましく、１，０００が特に好ましい。上記分子量の上限としては、２０，０００が好ましく、１０，０００がより好ましく、８，０００がさらに好ましく、６，０００が特に好ましい。［Ｂ］化合物がオリゴマー、ポリマー等で分子量分布を有する場合、分子量としては、例えば数平均分子量である。
【００６６】
［Ｃ］化合物のイソシアネート基の数に対する［Ｂ］化合物のヒドロキシ基の数の比の下限としては、０．１が好ましく、０．５がより好ましく、０．７がさらに好ましい。上記比の上限としては、１０が好ましく、５がより好ましく、３がさらに好ましい。上記比を上記範囲とすることで、［Ｂ］化合物と［Ｃ］化合物とからポリウレタンがより効果的に形成されるので、接着層の柔軟性をより向上させることができる。上記イソシアネート基及びヒドロキシ基の数は［Ｃ］化合物及び［Ｂ］化合物における平均値を意味する。
【００６７】
組成物（Ｉ）における［Ｂ］化合物の含有量の下限としては、３０質量％が好ましく、５０質量％がより好ましく、７５質量％がさらに好ましく、８５質量％が特に好ましい。上記含有量の上限としては、９９．９質量％が好ましく、９９質量％がより好ましく、９８質量％がさらに好ましく、９７質量％が特に好ましい。［Ｂ］化合物の含有量を上記範囲とすることで、接着層の柔軟性をより向上させることができる。［Ｂ］化合物は、１種又は２種以上を用いてもよい。
【００６８】
組成物（Ｉ）における［Ａ］錯体の質量に対する［Ｂ］化合物の質量の比の下限としては、１が好ましく、５がより好ましく、８がさらに好ましく、１０が特に好ましい。上記比の上限としては、２００が好ましく、１００がより好ましく、７０がさらに好ましく、５０が特に好ましい。
【００６９】
［［Ｘ］ウレタン化触媒］
［Ｘ］ウレタン化触媒は、［Ｂ］化合物と［Ｃ］化合物とのウレタン化反応を促進する物質である。組成物（Ｉ）が［Ｘ］ウレタン化触媒を含有することで、組成物（Ｉ）と組成物（ＩＩ）とを混合して起こる［Ｂ］化合物と［Ｃ］化合物とのウレタン化反応速度をより向上させることができ、その結果、接着層の柔軟性をより向上させることができる。
【００７０】
［Ｘ］ウレタン化触媒としては、例えば３級アミン、４級アンモニウム塩、カルボン酸塩、有機金属化合物等が挙げられる。
【００７１】
３級アミンとしては、例えば１，４−ジアザビシクロ［２．２．２］オクタン、ジアザビシクロウンデセン、ビス（Ｎ，Ｎ−ジメチルアミノ−２−エチル）エーテル、Ｎ，Ｎ，Ｎ’，Ｎ’−テトラメチルヘキサメチレンジアミン、Ｎ−メチルモルホリン等が挙げられる。
【００７２】
４級アンモニウム塩としては、例えばテトラエチルアンモニウムヒドロキシド等が挙げられる。
【００７３】
カルボン酸塩としては、例えば酢酸カリウム、オクチル酸カリウム等が挙げられる。
【００７４】
有機金属化合物としては、例えば
酢酸錫、オクチル酸錫、オレイン酸錫、ラウリル酸錫、ジブチル錫ジアセテート、ジメチル錫ジラウレート、ジブチル錫ジラウレート、ジブチル錫ジメルカプチド、ジブチル錫マレエート、ジブチル錫ジラウレート、ジブチル錫ジネオデカノエート、ジオクチル錫ジメルカプチド、ジオクチル錫ジラウリレート、ジブチル錫ジクロリド等の有機錫化合物；
オクタン酸鉛、ナフテン酸鉛等の有機鉛化合物；
ナフテン酸ニッケル等の有機ニッケル化合物；
ナフテン酸コバルト等の有機コバルト化合物；
オクテン酸銅等の有機銅化合物；
オクチル酸ビスマス等の有機ビスマス化合物などが挙げられる。
【００７５】
組成物（Ｉ）が［Ｘ］ウレタン化触媒を含有する場合、組成物（Ｉ）における［Ｘ］ウレタン化触媒の含有量の下限としては、０．０１質量％が好ましく、０．１質量％がより好ましく、０．２質量％がさらに好ましい。上記含有量の上限としては、１０質量％が好ましく、５質量％がより好ましく、２質量％がさらに好ましい。［Ｘ］ウレタン化触媒の含有量を上記範囲とすることで、［Ｂ］化合物と［Ｃ］化合物とから、より効果的にポリウレタンを生成させることができ、その結果、接着層の柔軟性をより向上させることができる。［Ｘ］ウレタン化触媒は、１種又は２種以上を用いてもよい。
【００７６】
［その他の成分］
組成物（Ｉ）は、［Ａ］成分、［Ｂ］成分及び［Ｘ］ウレタン化触媒以外のその他の成分として、例えば無機充填剤、ポリマー成分、可塑剤、着色剤等を含有していてもよい。上記その他の成分は、それぞれ１種又は２種以上を用いてもよい。
【００７７】
無機充填剤としては、例えばアルミナ、シリカ、二酸化チタン、炭酸カルシウム、タルク等が挙げられる。
【００７８】
（ポリマー成分）
ポリマー成分としては、例えばポリオレフィン、ポリスチレン、スチレン共重合体、ポリ（メタ）アクリレート、ポリジエン、アクリル共重合体、熱可塑性エラストマー等が挙げられる。また、エチレン−酢酸ビニル共重合体、エポキシ樹脂、フェノール樹脂、シリコーン樹脂、ポリエステル樹脂、ウレタン樹脂等も用いることができる。さらに、ポリマー成分としては、これらのポリマーの構造を含む共重合体も好適に用いることができる。
【００７９】
ポリマー成分は、ポリマー粒子であってもよく、粒子を形成していないポリマーであってもよい。
【００８０】
組成物（Ｉ）がポリマー成分を含有する場合、組成物（Ｉ）におけるポリマー成分の含有量の上限としては、５０質量％が好ましく、２０質量％がより好ましく、５質量％がさらに好ましい。上記含有量の下限としては、例えば０．１質量％である。
【００８１】
可塑剤としては、例えば
ジブチルフタレート、ジ（２−エチルヘキシル）フタレート、ブチルベンジルフタレート等のフタル酸エステル；
ジオクチルアジペート、ジオクチルセバケート等の非芳香族二塩基酸エステル；
ジプロピレングリコールジベンゾエート、トリエチレングリコールジベンゾエート等の安息香酸エステルなどが挙げられる。
【００８２】
着色剤としては、例えばカーボンブラック等が挙げられる。
【００８３】
＜組成物（ＩＩ）＞
組成物（ＩＩ）は、［Ｃ］化合物と、［Ｄ］化合物と、［Ｅ］脱水剤とを含有する。組成物（ＩＩ）は、［Ｙ］重合禁止剤を含有することが好ましく、本発明の効果を損なわない範囲において、［Ｃ］成分、［Ｄ］成分及び［Ｙ］成分以外のその他の成分を含有していてもよい。以下、各成分について説明する。
【００８４】
［［Ｃ］化合物］
［Ｃ］化合物は、複数個のイソシアネート基を有する化合物である。［Ｃ］化合物は、組成物（Ｉ）の［Ａ］錯体を構成する化合物（ａ）と脱保護反応して脱保護反応生成物（ｐ）を形成する。上述したように、当該２液混合型接着剤の使用時に、組成物（Ｉ）と組成物（ＩＩ）を混合することで、［Ｃ］化合物のイソシアネート基に、［Ａ］錯体の化合物（ａ）のイソシアネート基に付加反応する基（Ｘ）が反応して、脱保護反応生成物（ｐ）とオルガノボランとを生じ、このオルガノボランの重合開始能により、重合性基を有する［Ｄ］化合物が重合することにより接着が進行する。また、［Ｃ］化合物は、組成物（Ｉ）と組成物（ＩＩ）との混合により、組成物（Ｉ）中の複数個のヒドロキシ基を有する［Ｂ］化合物とウレタン化反応してポリウレタンを生成し、柔軟性に優れる接着層を形成することができる。
【００８５】
［Ｃ］化合物は、重合性基を有さないことが好ましい。また、［Ｃ］化合物は、イソシアネート基以外に、極性官能基を有していてもよい。
【００８６】
［Ｃ］化合物は、低分子化合物、オリゴマー及びポリマーのいずれであってもよい。
【００８７】
［Ｃ］化合物が有するイソシアネート基の数としては、２〜２０が好ましく、２〜１０がより好ましく、２〜６がさらに好ましく、２〜４が特に好ましく、２又は３がさらに特に好ましい。
【００８８】
［Ｃ］化合物としては、例えば芳香族系又は脂肪族系ポリイソシアネート、これらのポリイソシアネートとポリオールとの反応生成物である複数個のイソシアネート基を末端に有するプレポリマー等が挙げられる。
【００８９】
芳香族系ポリイソシアネートとしては、例えば
ジフェニルメタンジイソシアネート（ＭＤＩ）、トリレンジイソシアネート（ＴＤＩ）、カルボジイミド変性ジフェニルメタンジイソシアネート（カルボジイミド変性ＭＤＩ、ジ（イソシアナトフェニルメチルフェニル）カルボジイミド）等の芳香族ジイソシアネート；
トリフェニルメタントリイソシアネート、ジメチレントリフェニレントリイソシアネート等の芳香族トリイソシアネート；
ベンゼン−１，２，４，５−テトライソシアネート等の芳香族テトライソシアネート；
ポリメチレンポリフェニレンポリイソシアネート（クルードＭＤＩ）等の２個〜４個のＮＣＯを有する芳香族ポリイソシアネートの混合物などが挙げられる。
【００９０】
脂肪族系ポリイソシアネートとしては、例えば
テトラメチレンジイソシアネート、ヘキサメチレンジイソシアネート、ウンデカンジイソシアネート、ドデカンジイソシアネート、トリデカンジイソシアネート、メチレンジ（１，４−シクロへキシレンイソシアネート）、イソホロンジイソシアネート、シクロヘキサン−１，４−ジイソシアネート、トリ（１，４−シクロへキシレン）ジイソシアネート、プロピレン−１，３−ジ（１，４−シクロへキシレンイソシアネート）、ノルボルネンジイソシアネート（ＮＢＤＩ）、ｍ−キシレンジイソシアネート等の脂肪族ジイソシアネート；
１，３，６−ヘキサメチレントリイソシアネート、１，６，１１−ウンデカントリイソシアネート、シクロヘキサン−１，３，５−トリイソシアネート、トリシクロヘキシルメタントリイソシアネート等の脂肪族トリイソシアネート；
ヘキサメチレンジイソシアネート、イソホロンジイソシアネート等の脂肪族ジイソシアネートの三量化物（イソシアヌレート体）、ビュレット、アロファネート結合、アダクト体等の脂肪族３官能イソシアネート；
シクロヘキサン−１，２，４，５−テトライソシアネート等の脂肪族テトライソシアネートなどが挙げられる。
【００９１】
芳香族系又は脂肪族系ポリイソシアネートとポリオールとの反応生成物である複数個のイソシアネート基を末端に有するプレポリマーの形成に用いるポリオールとしては、例えば上述の［Ｂ］化合物として例示したポリオール化合物等が挙げられる。
【００９２】
［Ｃ］化合物の市販品としては、例えばＷＡＮＨＵＡ社の「ＷＡＮＮＡＴＥ  ＰＭ−２００」（クルードＭＤＩ）、「ＷＡＮＮＡＴＥ  ＣＤＭＤＩ」（カルボジイミド変性ＭＤＩ）、旭化成社の「デュラネートＴＰＡ−１００」（ヘキサメチレンジイソシアネートのイソシアヌレート体）、三井化学社の「タケネート５００」（ｍ−キシレンジイソシアネート）等が挙げられる。
【００９３】
［Ｃ］化合物としては、芳香族系イソシアネート又は脂肪族系イソシアネートが好ましい。
【００９４】
組成物（ＩＩ）における［Ｃ］化合物の含有量の下限としては、１質量％が好ましく、５質量％がより好ましく、１０質量％がさらに好ましく、１５質量％が特に好ましい。上記含有量の上限としては、６０質量％が好ましく、５０質量％がより好ましく、４０質量％がさらに好ましく、３５質量％が特に好ましい。［Ｃ］化合物の含有量を上記範囲とすることで、接着層の柔軟性をより向上させることができる。［Ｃ］化合物は、１種又は２種以上を用いてもよい。
【００９５】
［［Ｄ］化合物］
［Ｄ］化合物は、重合性基を有する化合物である。「重合性基」とは、ラジカル重合等の重合反応を行いうる基をいう。［Ｄ］化合物は、［Ａ］錯体から生じるオルガノボランの重合開始能により重合し、ポリマーを生成する。
【００９６】
重合性基としては、例えば
ビニル基、アリル基、スチリル基、（メタ）アクリロイル基等の炭素−炭素二重結合含有基；
エチニル基、プロパギル基等の炭素−炭素三重結合含有基などが挙げられる。
これらの中で、重合性が高く、硬化速度をより高めることができる観点から、炭素−炭素二重結合含有基が好ましく、（メタ）アクリロリル基がより好ましい。
【００９７】
［Ｄ］化合物が有する重合性基の数としては、重合速度をより高める観点から、１〜３が好ましく、１又は２がより好ましく、１がさらに好ましい。
【００９８】
［Ｄ］化合物としては、１の重合性基を有する化合物として、例えば
ブテン、ペンテン、ヘキセン、オクテン、デセン、ドデセン等のオレフィン；
スチレン、α−メチルスチレン、メチルスチレン等のスチレン化合物；
酢酸ビニル、プロピオン酸ビニル、ラウリル酸ビニル等のカルボン酸ビニル；
塩化ビニル、塩化ビニリデン等のハロゲン化オレフィン；
メチルビニルケトン、メチルビニルエーテル等のビニル化合物；
メチル（メタ）アクリレート、エチル（メタ）アクリレート、ｎ−ブチル（メタ）アクリレート、ｓｅｃ−ブチル（メタ）アクリレート、ｔｅｒｔ−ブチル（メタ）アクリレート、２−エチルヘキシル（メタ）アクリレート等のアルキル（メタ）アクリレート；
シクロペンチル（メタ）アクリレート、シクロヘキシル（メタ）アクリレート、４−ブチルシクロヘキシル（メタ）アクリレート、ボルニル（メタ）アクリレート、イソボルニル（メタ）アクリレート、トリシクロデカン−イル（メタ）アクリレート、テトラシクロドデカン−イル（メタ）アクリレート等のシクロアルキル（メタ）アクリレート、シクロペンテニル（メタ）アクリレート、シクロヘキセニル（メタ）アクリレート、トリシクロデセン−イル（メタ）アクリレート等のシクロアルケニル（メタ）アクリレートなどの脂環を有する（メタ）アクリレート；
フェニル（メタ）アクリレート、トリル（メタ）アクリレート等のアリール（メタ）アクリレート、ベンジル（メタ）アクリレート等のアラルキル（メタ）アクリレート、フェノキシエチル（メタ）アクリレート等のアリールオキシアルキル（メタ）アクリレートなどの芳香環を有する（メタ）アクリレート；
ヒドロキシエチル（メタ）アクリレート、グリシジル（メタ）アクリレート、テトラヒドロフルフリル（メタ）アクリレート等のヘテロ原子含有（メタ）アクリレートなどの（メタ）アクリレート化合物；
（メタ）アクリルアミド、Ｎ−メチル（メタ）アクリルアミド等の（メタ）アクリルアミド化合物；
（メタ）アクリロニトリルなどが挙げられる。
【００９９】
［Ｄ］化合物としては、２以上の重合性基を有する架橋性化合物等も挙げられる。
【０１００】
架橋性化合物としては、例えば
エチレングリコールジ（メタ）アクリレート、トリエチレングリコールジ（メタ）アクリレート等の鎖状グリコール系架橋性化合物；
トリシクロデカンジイルジ（メタ）アクリレート等の脂環式グリコール系架橋性化合物；
トリメチロールプロパントリ（メタ）アクリレート等のトリメチロールプロパン系架橋性化合物；
ビスフェノールＡビス（ポリエチレングリコール（メタ）アクリレート）等のビスフェノール系架橋性化合物；
トリ（Ｎ−ヒドロキシエチル）イソシアヌレートジ（メタ）アクリレート等のイソシアヌレート系架橋性化合物；
下記式（２）で表される化合物等のウレタン系架橋性化合物；
下記式（３）で表される化合物等の末端ビスマレイミド変性のポリイミド系架橋性化合物などが挙げられる。
【０１０１】
【化４】
2020110911.tif 000005
【０１０２】
上記式（２）中、ｍは、１〜２０の整数である。
上記式（３）中、ｎは、１〜２０の整数である。Ｒ４及びＲ５は、それぞれ独立して、炭素数１〜２０のアルキレン基である。Ａｒ１は、炭素数６〜２０のアリーレン基である。ｎが２以上の場合、複数のＲ４は互いに同一又は異なり、複数のＡｒ１は互いに同一又は異なる。
【０１０３】
［Ｄ］化合物としては、これらの中で、重合性により優れる観点から、（メタ）アクリレート化合物が好ましい。その中で、当該２液混合型接着剤の臭気低減の観点から、ヘテロ原子含有（メタ）アクリレートが好ましく、テトラヒドロフルフリル（メタ）アクリレートがより好ましい。
【０１０４】
組成物（ＩＩ）における［Ｄ］化合物の含有量の下限としては、１０質量％が好ましく、５０質量％がより好ましく、６０質量％がさらに好ましく、７０質量％が特に好ましい。上記含有量の上限としては、９９質量％が好ましく、９５質量％がより好ましく、９０質量％がさらに好ましく、８７質量％が特に好ましい。［Ｄ］化合物の含有量を上記範囲とすることで、接着層の強度をより向上させることができ、その結果、接着強度をより向上させることができる。［Ｄ］化合物は、１種又は２種以上用いてもよい。
【０１０５】
組成物（ＩＩ）における［Ｃ］化合物の質量に対する［Ｄ］化合物の質量の比の下限としては、０．１が好ましく、１がより好ましく、１．５がさらに好ましく、２が特に好ましい。上記比の上限としては、３０が好ましく、２０がより好ましく、１５がさらに好ましく、１０が特に好ましい。［Ｄ］化合物の［Ｃ］化合物に対する質量比を上記範囲とすることで、接着層の柔軟性をより向上させることができる。
【０１０６】
［［Ｅ］脱水剤］
［Ｅ］脱水剤は、物質中に存在する水分を除去することができる物質をいう。従って、組成物（ＩＩ）が［Ｅ］脱水剤を含有することにより、貯蔵中に系外から混入する水分を除去することができる。組成物（ＩＩ）が［Ｅ］脱水剤を含有することで、当該２液混合型接着剤は、保存安定性に優れるものとなる。
【０１０７】
［Ｅ］脱水剤としては、無機脱水剤、有機脱水剤等が挙げられる。
【０１０８】
無機脱水剤としては、例えば
ゼオライト３Ａ、ゼオライト４Ａ、ゼオライト５Ａ等のゼオライト；
無水塩化カルシウム、無水硫酸ナトリウム、無水硫酸カルシウム、無水塩化マグネシウム、無水硫酸マグネシウム、無水炭酸カリウム、無水硫化カリウム、無水亜硫化カリウム、無水亜硫酸ナトリウム、無水硫酸銅等の無水無機塩；
シリカゲル、アルミナ、シリカアルミナ、活性白土等が挙げられる。
【０１０９】
有機脱水剤としては、例えば
オルトギ酸メチル、オルトギ酸エチル、オルトギ酸プロピル等のオルトギ酸エステル；
オルト酢酸メチル、オルト酢酸エチル、オルト酢酸プロピル等のオルト酢酸エステル；
オルトプロピオン酸メチル、オルトプロピオン酸エチル等のオルトプロピオン酸エステル等のカルボン酸オルトエステル；
ベンズアルデヒドジメチルアセタール、アセトアルデヒドジメチルアセタール、ホルムアルデヒドジメチルアセタール、アセトンジメチルアセタール、アセトンジベンジルアセタール、ジエチルケトンジメチルアセタール、ベンゾフェノンジメチルアセタール、ベンジルフェニルケトンジメチルアセタール、シクロヘキサノンジメチルアセタール、アセトフェノンジメチルアセタール、２，２−ジメトキシ−２−フェニルアセトフェノン、４，４−ジメトキシ−２，５−シクロヘキサジエン−１−オンアセタール、ジメチルアセトアミドジエチルアセタール等のアセタール化合物；
ジシクロヘキシルカルボジイミド、ジイソプロピルカルボジイミド等のカルボジイミド化合物；
メチルシリケート、エチルシリケート等のシリケート化合物などが挙げられる。
【０１１０】
［Ｅ］脱水剤としては、接着層の強度をより向上させることができ、その結果、接着強度をより向上させることができる観点から、無機脱水剤が好ましく、ゼオライトがより好ましい。また、ゼオライトの中で、保存安定性をより向上させる観点から、ゼオライト３Ａ又はゼオライト５Ａが好ましく、ゼオライト３Ａがより好ましい。
【０１１１】
組成物（ＩＩ）における［Ｅ］脱水剤の含有量の下限としては、０．１質量％が好ましく、０．５質量％がより好ましく、１質量％がさらに好ましく、２質量％が特に好ましい。上記含有量の上限としては、２０質量％が好ましく、１０質量％がより好ましく、６質量％がさらに好ましく、４質量％が特に好ましい。［Ｅ］脱水剤の含有量を上記範囲とすることで、当該２液混合型接着剤の保存安定性をより向上させることができる。［Ｅ］脱水剤は、１種又は２種以上を用いてもよい。
【０１１２】
組成物（ＩＩ）における［Ｃ］化合物の質量に対する［Ｅ］脱水剤の質量の比の下限としては、０．００１が好ましく、０．０５がより好ましく、０．０８がさらに好ましく、０．１が特に好ましい。上記比の上限としては、２が好ましく、１．５がより好ましく、１がさらに好ましく、０．５が特に好ましい。［Ｅ］脱水剤の［Ｃ］化合物に対する質量比を上記範囲とすることで、当該２液混合型接着剤の保存安定性をより向上させることができる。
【０１１３】
［［Ｙ］重合禁止剤］
［Ｙ］重合禁止剤は、発生したラジカルを捕捉し、安定ラジカル等に変換することで、保存時における重合性基を有する化合物等の重合を停止することができる物質をいう。組成物（ＩＩ）が［Ｙ］重合禁止剤を含有することで、当該２液混合型接着剤の保存安定性をより向上させることができる。
【０１１４】
［Ｙ］重合禁止剤としては、例えば有機系重合禁止剤、無機系重合禁止剤、有機塩系重合禁止剤等が挙げられる。
【０１１５】
有機系重合禁止剤としては、例えば
ハイドロキノン、ｔｅｒｔ−ブチルハイドロキノン、ハイドロキノンモノメチルエーテル、２，２’−メチレン−ビス（４−メチル−６−ｔｅｒｔ−ブチルフェノール）、カテコール、２，６−ジ−ｔｅｒｔ−ブチル−４−メチルフェノール（ＢＨＴ）、２，４，６−トリ−ｔｅｒｔ−ブチルフェノール、４−ｔｅｒｔ−ブチルカテコール、４，４’−チオビス［エチレン（オキシ）（カルボニル）（エチレン）］ビス［２，６−ビス（１，１−ジメチルエチル）フェノール］等のフェノール系重合禁止剤；
ベンゾキノン等のキノン系重合禁止剤；
フェノチアジン、ビス（α−メチルベンジル）フェノチアジン、３，７−ジオクチルフェノチアジン、ビス（α，α−ジメチルベンジル）フェノチアジン等のフェノチアジン系重合禁止剤；
２，２，６，６−テトラメチルピペリジン−１−オキシル、４−ヒドロキシ−２，２，６，６−テトラメチルピペリジン−１−オキシル、４−オキソ−２，２，６，６−テトラメチルピペリジン−１−オキシル、４−メトキシ−２，２，６，６−テトラメチルピペリジン−１−オキシル等のＮ−オキシル系重合禁止剤などが挙げられる。
【０１１６】
無機系重合禁止剤としては、例えば塩化銅、硫酸銅、硫酸鉄等が挙げられる。
【０１１７】
有機塩系重合禁止剤としては、例えばブチルジチオカルバミン酸銅、Ｎ−ニトロソ−Ｎ−フェニルヒドロキシルアミンアンモニウム、Ｎ−ニトロソ−Ｎ−フェニルヒドロキシルアミンアルミニウム塩等が挙げられる。
【０１１８】
これらの中で、フェノール系重合禁止剤又はフェノチアジン系重合禁止剤が好ましく、２，６−ジ−ｔｅｒｔ−ブチル−４−メチルフェノール又はフェノチアジンがより好ましい。
【０１１９】
組成物（ＩＩ）が［Ｙ］重合禁止剤を含有する場合、［Ｙ］重合禁止剤の含有量の下限としては、組成物（ＩＩ）に対して、０．００１質量％が好ましく、０．０１質量％がより好ましく、０．０３質量％がさらに好ましく、０．０５質量％が特に好ましい。上記含有量の上限としては、１０質量％が好ましく、１質量％がより好ましく、０．５質量％がさらに好ましく、０．２質量％が特に好ましい。［Ｙ］重合禁止剤の含有量を上記範囲とすることで、当該２液混合型接着剤の保存安定性をより向上させることができる。［Ｙ］重合禁止剤は、１種又は２種以上を用いてもよい。
【０１２０】
［その他の成分］
組成物（ＩＩ）は、［Ｃ］化合物、［Ｄ］化合物及び［Ｙ］重合禁止剤以外のその他の成分として、例えば無機充填剤、ポリマー成分、可塑剤、着色剤等を含有していてもよい。上記その他の成分は、それぞれ１種又は２種以上を用いてもよい。
【０１２１】
組成物（ＩＩ）のその他の成分としての無機充填剤、ポリマー成分、可塑剤及び着色剤についての説明、好ましいものについては、組成物（Ｉ）におけるその他の成分の場合と同様である。
【０１２２】
＜２液混合型接着剤の調製方法＞
当該２液混合型接着剤は、例えば［Ａ］錯体、［Ｂ］化合物及び必要に応じてその他の成分を混合することにより組成物（Ｉ）を調製し、また別途、［Ｃ］化合物、［Ｄ］化合物、［Ｅ］脱水剤及び必要に応じてその他の成分を混合することにより組成物（ＩＩ）を調製することにより得ることができる。
【０１２３】
＜２液混合型接着剤の使用方法＞
当該２液混合型接着剤は、公知の方法により使用することができる。接着操作の際に、まず、組成物（Ｉ）と組成物（ＩＩ）とを混合し、組成物（Ｉ）及び組成物（ＩＩ）の混合物（以下、「混合物（Ａ）」ともいう）を調製する。
【０１２４】
混合物（Ａ）の調製において、組成物（Ｉ）の質量に対する組成物（ＩＩ）の質量の比は、例えば混合直後における（［Ａ］〜［Ｄ］成分の反応が起こらないと仮定した場合の）混合物（Ａ）中の［Ａ］成分の含有量、［Ｂ］〜［Ｄ］成分間の質量比等が所望の値になるようになど、適宜選択することができるが、上記比の下限としては、０．１が好ましく、１がより好ましく、２がさらに好ましく、２．３が特に好ましい。上記比の上限としては、３０が好ましく、１０がより好ましく、８がさらに好ましく、７が特に好ましい。当該２液混合型接着剤は、既存又は市販のカートリッジを用いて吐出させ、スタティックミキサーで混合するシステムで用いることができ、作業性をより高めることができる。
【０１２５】
次に、得られた混合物（Ａ）を被着材の一方に塗布した後、塗布した混合物（Ａ）に他方の被着材を密着させるように重ねること等により、両被着材の間に接着層を形成することによって、接着を行うことができる。
【０１２６】
混合物（Ａ）を、両方の被着材に塗布した後、これらの塗布した混合物（Ａ）どうしを密着させるようにしてもよい。被着材としては、ポリプロピレン（ＰＰ）、ポリエチレン（ＰＥ）、ポリフェニレンスルフィド（ＰＰＳ）、ポリアミド６（ＰＡ６）、ポリアミド６６（ＰＡ６６）等の樹脂材料；ステンレス鋼（ＳＵＳ）、溶融亜鉛メッキ鋼（ＳＧＨＣ）、電着鋼（ＥＤ）等の金属材料などが挙げられ、これらのうちの同種又は異種のものを用いることができ、樹脂材料どうし、金属材料どうし及び樹脂材料−金属材料の接着を行うことができる。両被着材の間に形成される接着層の厚みの下限としては、０．０１ｍｍが好ましく、０．０５ｍｍがより好ましく、０．１ｍｍがさらに好ましい。上記厚みの上限としては、５ｍｍが好ましく、３ｍｍがより好ましく、１ｍｍがさらに好ましい。
【０１２７】
混合物（Ａ）の調製に用いた組成物（Ｉ）及び組成物（ＩＩ）の合計質量に対する組成物（Ｉ）中の［Ａ］錯体の配合量の下限としては、０．０１質量％が好ましく、０．１質量％がより好ましく、０．３質量％がさらに好ましく、０．５質量％が特に好ましい。上記配合量の上限としては、１０質量％が好ましく、７質量％がより好ましく、５質量％がさらに好ましく、３質量％が特に好ましい。
【０１２８】
混合物（Ａ）の調製に用いた組成物（Ｉ）及び組成物（ＩＩ）の合計質量に対する組成物（Ｉ）中のホウ素原子の配合量の下限としては、０．０１質量％が好ましく、０．１質量％がより好ましく、０．２質量％がさらに好ましく、０．４質量％が特に好ましい。上記配合量の上限としては、５質量％が好ましく、１質量％がより好ましく、０．５質量％がさらに好ましく、０．２質量％が特に好ましい。
【０１２９】
混合物（Ａ）の調製に用いた［Ａ］錯体又はホウ素原子の配合量を上記範囲とすることで、［Ｄ］化合物の重合をより適度に進行させることができ、その結果、接着強度及び接着層の柔軟性をより向上させることができる。
【０１３０】
混合物（Ａ）の調製に用いた組成物（Ｉ）及び組成物（ＩＩ）の合計質量に対する組成物（ＩＩ）中の［Ｄ］化合物の配合量の下限としては、１０質量％が好ましく、２５質量％がより好ましく、３５質量％がさらに好ましく、４０質量％が特に好ましい。上記配合量の上限としては、９０質量％が好ましく、８０質量％がより好ましく、７５質量％がさらに好ましく、７０質量％が特に好ましい。
【０１３１】
混合物（Ａ）の調製に用いた組成物（Ｉ）及び組成物（ＩＩ）の合計質量に対する組成物（Ｉ）中の［Ｂ］化合物及び組成物（ＩＩ）中の［Ｃ］化合物の合計配合量の下限としては、３質量％が好ましく、５質量％がより好ましく、１０質量％がさらに好ましく、１５質量％が特に好ましい。上記合計配合量の上限としては、９０質量％が好ましく、７０質量％がより好ましく、６０質量％がさらに好ましく、５０質量％が特に好ましい。
【０１３２】
混合物（Ａ）の調製に用いた組成物（ＩＩ）中の［Ｄ］化合物の質量をＸとし、組成物（Ｉ）中の［Ｂ］化合物及び組成物（ＩＩ）中の［Ｃ］化合物の合計質量をＹとしたとき、Ｘ／（Ｘ＋Ｙ）の値の下限としては、０．０１が好ましく、０．１がより好ましく、０．２５がさらに好ましく、０．４が特に好ましく、０．４５がさらに特に好ましく、０．５が最も好ましい。上記値の上限としては、０．９９が好ましく、０．９５がより好ましく、０．９がさらに好ましく、０．８５が特に好ましく、０．８がさらに特に好ましく、０．７が最も好ましい。上記値を上記範囲とすることで、［Ｂ］〜［Ｄ］成分からより効果的に相互侵入高分子網目構造又はセミ相互侵入高分子網目構造が形成されると考えられ、その結果、接着強度及び接着層の柔軟性をより向上させることができる。
【０１３３】
混合物（Ａ）の調製に用いた組成物（ＩＩ）中の［Ｄ］化合物の質量に対する組成物（Ｉ）中の［Ａ］錯体の質量の比の下限としては、０．００１が好ましく、０．００５がより好ましく、０．００８がさらに好ましく、０．０１が特に好ましい。上記比の上限としては、０．０５が好ましく、０．０４がより好ましく、０．０３５がさらに好ましく、０．０３が特に好ましい。
【０１３４】
（接着層）
混合物（Ａ）の塗布により形成された接着層は、柔軟性に優れている。接着層中において、複数個のヒドロキシ基を有する［Ｂ］化合物と複数個のイソシアネート基を有する［Ｃ］化合物とから生成した網目構造状のポリウレタンと、［Ｄ］化合物から生成したポリマーとは、同時に生成することにより、相互侵入高分子網目構造又はセミ相互侵入高分子網目構造を形成していると考えられ、結果として、接着層は、接着強度を維持しつつ、優れた柔軟性を有することができる。
【０１３５】
接着層において、相互侵入高分子網目構造又はセミ相互侵入高分子網目構造が形成されていることは、例えば接着層において、生成したポリウレタンとポリマーとが相分離することなく相溶しており、かつ接着層の動的粘弾性測定を行い、ｔａｎδのピークが単峰性であること等により検出することができる。
【０１３６】
接着層の柔軟性は、その最大点応力、破断点歪及び弾性率のいずれもが一定値以上であると、優れていると認められる。組成物（Ｉ）と組成物（ＩＩ）とを混合して得られる接着剤を硬化させて形成された接着層から作製した試験片を樹脂が破断するまで引張り試験を行い、破断するまでに得られた最大荷重を試験片の中心の断面積で除した値を最大点応力（ＭＰａ）として、破断点での変位量を初期のチャック間距離で除して１００を乗じた値を破断点歪（％）として、引張り開始直後の応力の傾きを弾性率（ＭＰａ）として求めることができる。
【０１３７】
接着層の最大点応力の下限としては、５ＭＰａが好ましく、１０ＭＰａがより好ましい。上記最大点応力の上限としては、例えば３０ＭＰａである。
【０１３８】
接着層の破断点歪の下限としては、２０％が好ましく、５０％がより好ましく、１００％がさらに好ましい。上記破断点歪の上限としては、例えば５００％である。
【０１３９】
接着層の弾性率の下限としては、５０ＭＰａが好ましく、１００ＭＰａがより好ましい。上記弾性率の上限としては、例えば１，０００ＭＰａである。
【実施例】
【０１４０】
以下、本発明を実施例に基づいて具体的に説明するが、本発明はこれらの実施例に限定されるものではない。【０１４１】
＜２液混合型接着剤の調製＞
２液混合型接着剤の組成物（Ｉ）及び組成物（ＩＩ）の調製に用いた各成分を以下に示す。【０１４２】
［［Ａ］錯体］
ＴＥＢ−ＤＡＰ：Ｃａｌｌｅｒｙ社の「ＴＥＢ−ＤＡＰ」（トリエチルボランと、ジアミノプロパンとに由来する錯体）【０１４３】
［［Ｂ］化合物］
エクセノール８２３：ＡＧＣ社の「エクセノール８２３」（ポリエーテルポリオール、数平均分子量５，１００、平均水酸基数３）
ＷＡＮＯＬ  Ｒ２３０３：ＷＡＮＨＵＡ社の「ＷＡＮＯＬ  Ｒ２３０３」（グリセロール開始ポリエーテルトリオール、水酸基価：５６０ｍｇＫＯＨ／ｇ）
ＰＰ１０００：三洋化成工業社の「ニューポールＰＰ−１０００」（ジオール（線形液状タイプ）、数平均分子量１，０００、水酸基価：１１２ｍｇＫＯＨ／ｇ）【０１４４】
［［Ｃ］化合物］
ＰＭ−２００：ＷＡＮＨＵＡ社の「ＷＡＮＮＡＴＥ  ＰＭ−２００」（クルードＭＤＩ、官能基数：２．６〜２．７）
ＣＤＭＤＩ：ＷＡＮＨＵＡ社の「ＷＡＮＮＡＴＥ  ＣＤＭＤＩ」（カルボジイミド変性ＭＤＩ）
デュラネートＴＰＡ−１００：旭化成社の「デュラネートＴＰＡ−１００」（ヘキサメチレンジイソシアネートのイソシアヌレート体）
タケネート５００：三井化学社の「タケネート５００」（ｍ−キシレンジイソシアネート）【０１４５】
［［Ｄ］化合物］
ＴＨＦＭＡ：共栄社化学社の「ライトエステルＴＨＦ」【０１４６】
［［Ｅ］脱水剤］
ゼオライト３Ａ：ユニオン昭和社の「モレキュラーシーブ３Ａ」【０１４７】
［［Ｘ］ウレタン化触媒］
ＴＥＤＡ：エアプロダクツ＆ケミカルズ社の「ＴＥＤＡ」（トリエチレンジアミン）【０１４８】
［［Ｙ］重合禁止剤］
ＢＨＴ：東京化成工業社の「２，６−ジ−ｔｅｒｔ−ブチル−ｐ−クレゾール」
ＴＤＰ：川口化学工業社の「ＴＤＰ」（フェノチアジン）【０１４９】
［無機充填剤］
Ｒ２０２：日本アエロジル社の「ＡＥＲＯＳＩＬ  Ｒ２０２」（疎水性フュームドシリカ）
ＮＳ６００：日東粉化工業社の「ＮＳ６００」（炭酸カルシウム）【０１５０】
［ＮＣＯ含有メタクレート］
ＭＯＩ：昭和電工社の「カレンズＭＯＩ」（２−イソシアナトエチルメタクリレート）【０１５１】
［実施例１］（２液混合型接着剤（Ｅ−１）の調製）
［組成物（Ｉ）の調製］
（組成物（Ｉ−１）の調製）
［Ａ］錯体としての「ＴＥＢ−ＤＡＰ」２．６質量部と、［Ｂ］化合物としての「エクセノール８２３」３８．６質量部、「ＷＡＮＯＬ  Ｒ２３０３」１７．８質量部及び「ＰＰ１０００」３８．６質量部と、［Ｘ］ウレタン化触媒としての「ＴＥＤＡ」０．５質量部と、無機充填剤としての「Ｒ２０２」２．０質量部とをプラスチック製容器中に入れて混合させ、組成物（Ｉ−１）を調製した。【０１５２】
［組成物（ＩＩ）の調製］
（組成物（ＩＩ−１）の調製）
攪拌機を備えたセパラブルフラスコに、［Ｃ］化合物としての「ＰＭ−２００」１６．３質量部及び「ＣＤＭＤＩ」１６．３質量部と、［Ｄ］化合物としての「ＴＨＦＭＡ」６２．３質量部と、［Ｅ］脱水剤としての「ゼオライト３Ａ」３．０質量部と、［Ｙ］重合禁止剤としての「ＢＨＴ」０．１質量部と、無機充填剤としての「Ｒ２０２」２．０質量部とを１時間撹拌して混合した後、２時間減圧脱泡して組成物（ＩＩ−１）を調製した。【０１５３】
［実施例２〜１１及び比較例１］（２液混合型接着剤（Ｅ−２）〜（Ｅ−１１）及び（ＣＥ−１）の調製）
［組成物（Ｉ）の調製］
（組成物（Ｉ−２）〜（Ｉ−１１）及び（ＣＩ−１）の調製）
下記表１に示す種類及び配合量の各成分を用いた以外は、上記実施例１の組成物（Ｉ−１）の調製と同様にして組成物（Ｉ−２）〜（Ｉ−１１）及び（ＣＩ−１）を調製した。【０１５４】
［組成物（ＩＩ）の調製］
（組成物（ＩＩ−２）〜（ＩＩ−１１）及び（ＣＩＩ−１）の調製）
下記表１に示す種類及び配合量の各成分を用いた以外は、上記実施例１の組成物（ＩＩ−１）の調製と同様にして組成物（ＩＩ−２）〜（ＩＩ−１１）及び（ＣＩＩ−１）を調製した。表１中の各成分における「−」は、該当する成分を使用しなかったことを示す。【０１５５】
［比較例２］（２液混合型接着剤（ＣＥ−２）の調製）
組成物（ＣＩ−２）として、［Ａ］錯体としての「ＴＥＢ−ＤＡＰ」１００質量部を用いた。【０１５６】
（組成物（ＣＩＩ−２）の調製）
攪拌機を備えたセパラブルフラスコに、［Ｄ］化合物としての「ＴＨＦＭＡ」８９．４質量部と、［Ｅ］脱水剤としての「ゼオライト３Ａ」３．０質量部と、ＮＣＯ含有メタクリレートである「ＭＯＩ」７．６質量部とを１時間撹拌して混合した後、２時間減圧脱泡して組成物（ＣＩＩ−２）を調製した。【０１５７】
＜評価＞
各２液混合型接着剤について、接着強度、接着層の柔軟性及び保存安定性を評価した。【０１５８】
［接着強度］
上記調製した各２液混合型接着剤を用い、下記方法に従って接着強度測定用試験片を作製し、下記剪断試験により接着強度（剪断強度）を測定した。評価結果を下記表１に合わせて示す。【０１５９】
（接着強度測定用試験片の作製）
２枚の被着材（それぞれ縦２．５ｃｍ×横１０ｃｍ）を準備し、それぞれ接着剤を塗布する直前に、アセトンを含んだ紙ワイパー（日本製紙クレシア社の「キムワイプ」）で表面の汚れを除去した。次に、組成物（Ｉ）と組成物（ＩＩ）とをバッグ混合法により混合した。すなわち、ポリエチレン製の袋に、組成物（Ｉ）と組成物（ＩＩ）とを、下記表１に示す組成物（Ｉ）の混合比：組成物（ＩＩ）の混合比になるようそれぞれ秤量し、袋を封じた後、均一に混合するため、手のひらの上で転動させることにより、１分間混合した。次いで、袋の隅をハサミでカットし、混合された接着剤を、被着材の一方の１．２５ｃｍ四方の部分に均一に塗布した。接着剤の厚みを一定にするため、直径０．２５ｍｍのガラスビーズを挟んでから、他方の被着材を上に重ねて、接着強度測定用試験片を作製した。被着材として、ガラス繊維補強ポリプロピレン／ガラス繊維補強ポリプロピレン（ＧＦＰＰ／ＧＦＰＰ）又は電着鋼／電着鋼（ＥＤ／ＥＤ）の場合の接着強度測定用試験片を作製した。【０１６０】
（剪断試験）
上記作製した接着強度測定用試験片について、接着部の引張剪断強度を、引張試験機（島津製作所社の「オ−トグラフＡＧ５０００Ｂ」）を使用してＪＩＳ−Ｋ６８５０に準拠して測定した。測定条件は、温度：２３℃、チャック間距離：１１０ｍｍ、テストスピード：５ｍｍ／分とした。また、破壊モードを目視により評価した。破壊モードは、ＡＦ：界面破壊、ＳＦ：基材破壊、ＣＦ：凝集破壊であったことをそれぞれ示す。下記表１に、ＧＦＰＰ／ＧＦＰＰの接着及びＥＤ／ＥＤの接着のそれぞれにおける接着強度（ＭＰａ）の値と破壊モードとを合わせて示す。【０１６１】
ＧＦＰＰ／ＧＦＰＰの接着において、接着強度は、８ＭＰａ以上の場合は「良好」と、５ＭＰａ以上８ＭＰａ未満の場合は「やや良好」と、５ＭＰａ未満の場合は「不良」と評価できる。
ＥＤ／ＥＤの接着において、接着強度は、１４ＭＰａ以上の場合は「良好」と、１２ＭＰａ以上１４ＭＰａ未満の場合は「やや良好」と、１２ＭＰａ未満の場合は「不良」と評価できる。【０１６２】
［接着層の柔軟性］
上記調製した各２液混合型接着剤を用い、下記方法に従って柔軟性測定用試験片を作製し、この柔軟性測定用試験片について、最大点応力、破断点歪及び弾性率を測定した。評価結果を下記表１に合わせて示す。【０１６３】
（柔軟性測定用試験片の作製）
組成物（Ｉ）と組成物（ＩＩ）とを上記接着強度試験の場合と同様にバッグ混合法により混合し、混合して得られた接着剤を一方の離型ＰＥＴフィルムに塗布し、厚さ２ｍｍのスペーサーを挟んで、もう一方の離型ＰＥＴフィルムを上に重ねて、膜厚が均一になるまで全体をプレスし、シート状に成形した。接着剤が完全に硬化するまで室温で３日間静置させた後、離型ＰＥＴを剥がして得られた接着剤シートをダンベルカッターで２号型ダンベル状（ＪＩＳ−Ｋ６２５１）にカットし、柔軟性測定用試験片を作製した。【０１６４】
（接着層の柔軟性の測定）
接着層の柔軟性について、柔軟性測定用試験片を用い、下記方法に従って、最大点応力、破断点歪及び弾性率を測定した。接着層の柔軟性は、最大点応力、破断点歪及び弾性率の評価が全て「良好」の場合に優れたものであると評価できる。【０１６５】
得られたダンベル状の柔軟性測定用試験片を用いて、引張試験機（島津製作所社の「オ−トグラフＡＧ５０００Ｂ」）を使用して樹脂が破断するまで引張り試験を実施した。測定条件は、温度：２３℃、チャック間距離：３０ｍｍ、テストスピード：１００ｍｍ／分とした。破断するまでに得られた最大荷重をダンベル状試験片の中心の断面積で除した値を最大点応力（ＭＰａ）と、破断点での変位量を初期のチャック間距離３０ｍｍで除して、１００を乗じた値を破断点歪（％）と、引張り開始直後の応力の傾きを弾性率（ＭＰａ）とした。【０１６６】
接着層の最大点応力は、５ＭＰａ以上の場合は「良好」と、５ＭＰａ未満の場合は「不良」と評価できる。
接着層の破断点歪は、２０％以上の場合は「良好」と、２０％未満の場合は「不良」と評価できる。
接着層の弾性率は、５０ＭＰａ以上の場合は「良好」と、５０ＭＰａ未満の場合は「不良」と評価できる。【０１６７】
【表１】
2020110911.tif 000006
【０１６８】
［保存安定性］
上記調製した実施例３の２液混合型接着剤（Ｅ−３）及び比較例１の２液混合型接着剤（ＣＥ−１）について、下記方法に従い、保存安定性を評価した。評価結果を下記表２に示す。【０１６９】
（保存安定性の評価）
２液混合型接着剤の組成物（Ｉ）及び組成物（ＩＩ）をそれぞれ缶に入れ、保管温度を４０℃とし、保管日数を０日（組成物の調製直後）、３０日、６０日及び９０日のそれぞれとして保管した。上記保管した組成物（Ｉ）及び組成物（ＩＩ）を用い、上述の「接着強度測定用試験片の作製」と同様にして、被着材をガラス繊維補強ポリプロピレン／ガラス繊維補強ポリプロピレン（ＧＦＰＰ／ＧＦＰＰ）とした場合の接着強度測定用試験片を作製し、上述の「剪断試験」と同様にして、接着強度を測定し、破壊モードを評価した。【０１７０】
【表２】
2020110911.tif 000007
【０１７１】
表１及び表２の結果から、［Ａ］錯体及び［Ｂ］化合物を含有する組成物（Ｉ）と、［Ｃ］化合物、［Ｄ］化合物及び［Ｅ］脱水剤を含有する組成物（ＩＩ）とを備える実施例の２液混合型接着剤は、接着強度を維持しつつ柔軟性に優れる接着層を形成することができ、かつ保存安定性に優れることが示された。
【産業上の利用可能性】
【０１７２】
本発明の２液混合型接着剤は、接着強度を維持しつつ柔軟性に優れる接着層を形成することができ、かつ保存安定性に優れる。従って、当該２液混合型接着剤は、自動車外板等の難接着材料を含む種々材料の接着に好適に用いることができる。
【国際調査報告】
2020110911.tif 000008
2020110911.tif 000009
2020110911.tif 000010
2020110911.tif 000011
2020110911.tif 000012